СПОСОБ ПОЛУЧЕНИЯ ВОДНОЙ ПОЛИУРЕТАНОВОЙ ДИСПЕРСИИ

2
2
n
1. Способ получения водной полиуретановой дисперсии, представляющей собой продукт взаимодействия по меньшей мере одного диизоцианата и/или полийзоцианата с функциональностью от 2 до 3 по NCO-группе, по меньшей мере одного полиола с функциональностью по ОН-группам от 1,9 до 4 и гидроксильным числом от 14 до 250, растворителя, способного растворяться в органической и водной фазе, органической кислоты с функциональностью по СООН-группам от 1 до 3 и ОН-группам от 2 до 3, катализатора уретанообразования, по меньшей мере одного третичного амина как нейтрализатора карбоксильной группы, по меньшей мере одного водорастворимого амина «А1» с функциональностью по NH-группе от 2 до 4, при этом в состав на этапе синтеза дополнительно вводят продукт гидролиза и последующей поликонденсации аминоалкоксисилана HN-R-Si-(OAlk) общей формулы:
2
2
HN-R-Si(OH)n-О-Si(OH)n-R-NH.
2. Способ получения водной полиуретановой дисперсии по п. 1, отличающийся тем, что мольное соотношение между ОН-группами полиольного компонента и органической кислоты находится в пределах 0,5/1 до 4/1, предпочтительно от 1/1 до 2/1.
2
3. Способ получения водной полиуретановой дисперсии по п. 1, отличающийся тем, что мольное соотношение NH/NCO варьируется в пределах от 0,5/1 до 1.5/1, предпочтительно от 0.8/1 до 1/1.
2
4. Способ получения водной полиуретановой дисперсии по п. 1, отличающийся тем, что мольное соотношение NH-групп в смеси аминов «А1» и «А2» составляет от 10 до 100%, предпочтительно от 20 до 30%.